(57)【特許請求の範囲】
【請求項１】
磁性を有する粒子であるキャリア芯材および被覆材からなりキャリア芯材の外周を被覆する１層の被覆層を含むキャリアと、導電性を有する粒子径０．３０μｍの微細粒子である導電性微粉体を外添剤として含むトナーとを含み、前記キャリア芯材の重量に対する前記被覆材の重量が、百分率で８．０重量％であることを特徴とする電子写真用二成分現像剤。
【請求項２】
前記導電性微粉体は、トナーの重量に対する百分率で０．３０重量％以上、２．０重量％以下になるように外部添加されることを特徴とする請求項１記載の電子写真用二成分現像剤。
【請求項３】
前記導電性微粉体は、マグネタイト（ＦｅＯ・Ｆｅ２Ｏ３）であることを特徴とする請求項１または２記載の電子写真用二成分現像剤。
【発明の詳細な説明】
【０００１】
【発明の属する技術分野】
本発明は、電子写真方式による画像形成方法において静電潜像を現像してトナー画像を形成するための電子写真用二成分現像剤に関する。
【０００２】
【従来の技術】
トナーを用いた画像形成方法には、カールソンプロセスの応用による電子写真方式が広く用いられている。電子写真方式を採用する画像形成装置は、たとえば有機光導電体（Organic Photoconductor 略称：ＯＰＣ）系材料が表面に設けられた感光体ドラム、帯電部、露光部、現像部、転写部、定着部、クリーニング部および除電部を備える。
【０００３】
画像形成装置における画像形成動作について以下に説明する。まず、暗所において感光体ドラムの表面は、帯電部によって一様に帯電される。露光部において画像情報に基づいた光が、一様に帯電された感光体ドラム表面に照射され、光が照射された部分の電荷が減衰されて感光体ドラム表面に静電潜像が形成される。次に現像部によって感光体ドラム表面にトナーが供給され、静電潜像が形成された部分にトナーが付着し、可視画像となる。転写部によってトナーとは逆極性の電荷を与えて記録媒体にトナーを転写させた後、定着部によって熱および圧力を加えトナーを記録媒体に定着させ安定な画像を形成する。
【０００４】
感光体ドラム表面に残留するトナーはクリーニング部によって取除かれ、さらに感光体ドラム表面は除電部によって除電されて静電潜像の消去が行われる。以上の操作を繰返すことによって連続的な画像の形成が行なわれる。
【０００５】
このような画像形成装置による画像の現像に使用される現像剤の１つとして二成分現像剤が知られている。図１は、二成分現像剤１の構成を簡略化して示す概略断面図である。図１（ａ）に示すように二成分現像剤１は、トナー２とキャリア３とからなる。トナー２は、図１（ｂ）に示すようにトナー粒子４と１または２種以上の外部添加される微粉体５とからなる。トナー粒子４は、トナーの主たる特性を決定する成分である結着樹脂、画像を着色して可視化する着色剤、現像剤の摩擦帯電性を制御する帯電制御剤およびオフセットを防止するワックスなどを溶融混練し冷却して固化させた後、粉砕および分級する溶融混練粉砕法に代表される方法によって製造される。また、懸濁重合法または乳化重合法などによって製造されてもよい。さらに、トナーの粉体流動性および摩擦帯電性などを向上させるたとえばシリカ（ＳｉＯ2）などの微細粒子からなる微粉体５を、前述のようにして製造されたトナー粒子４に外部添加してトナー粒子４の表面に付着させることによってトナー２が形成される。
【０００６】
キャリア３は、磁性粒子であるキャリア芯材６と、キャリア芯材６を被覆する被覆材７とからなる。キャリア３は、たとえばフェライト（ＭＯ・Ｆｅ2Ｏ3：Ｍは２価の金属原子）などの磁性粒子からなるキャリア芯材６の表面がフッ素系ポリマーなどの樹脂からなる被覆材７によって被覆されて形成される。被覆材７の化学構造および被覆状態によって現像剤の帯電性および使用環境の変化に対する物性の安定性である環境特性などが決定される。
【０００７】
トナー２は、キャリア３の被覆材７と摩擦されることによって帯電するので、トナー２を安定して帯電させるためには、キャリア芯材６および被覆材７の種類および被覆材７重量のキャリア芯材６の重量に対する百分率の最適化などのキャリア設計の検討が必要となる。また、複写機およびプリンタなどの画像形成装置における画像形成処理の高速化が進み用途が多様化するにつれて、現像剤の耐久性および環境特性の向上が必要とされる。このような必要性に応えて耐久性および環境特性に優れた二成分カラー現像剤を提供する技術が特開平４−１７７３６９号公報に開示されている。
【０００８】
特開平４−１７７３６９号公報に開示される技術は、トナー粒子に酸化チタン（ＴｉＯ2）またはアルミナ（Ａｌ2Ｏ3）を外部添加することによって帯電の安定性を損ねることなく流動性を付与し、現像剤の帯電を安定化する含窒素化合物を含む被覆材の重量を、キャリア芯材の重量に対する百分率で、０．１重量％〜５．０重量％とすることによって、二成分現像剤の耐久性および環境特性を向上させるというものである。
【０００９】
【発明が解決しようとする課題】
前述した特開平４−１７７３６９号公報に開示された技術には、以下の問題がある。高速化および小型化がさらに進んだ画像形成装置において使用される現像剤は、前述したクリーニング部によって回収されて繰返し使用される頻度が増加すること、また現像部において攪拌される攪拌速度が速くなることなどによって、与えられる負荷が大きくなるので、さらなる耐久性および環境特性の向上が必要とされる。高速化および小型化された画像形成装置において、特開平４−１７７３６９号公報に開示された技術によって提供される二成分現像剤を用いて画像の現像を行なう場合、使用時間が長くなるのにともなって被覆材がキャリア芯材から剥がれてキャリア芯材の表面が露出し、キャリアの特性が使用開始時の特性と大きく異なるので、画像濃度の低下などを引起こす可能性があるという問題がある。すなわち、高速化および小型化された画像形成装置に使用する場合、前記先行技術に開示された二成分現像剤でも耐久性が充分とは言えない。
【００１０】
前記耐久性の問題は、被覆材のキャリア芯材の重量に対する百分率を高くすることによって改善することができるけれども、前記百分率を高くすることによって環境特性は低下し、特に高温高湿条件下ではトナーとの摩擦時における帯電性が劣化することによるトナー飛散や、感光体上の非潜像部に現像された低帯電トナーおよび逆帯電トナーが記録媒体（紙面）上に転写されることによって起こる非画像部（白地部分）汚染現象であるいわゆる白地カブリなどが引起こされる。
【００１１】
本発明の目的は、耐久性および環境特性に優れ、高い品質の画像を形成することができる電子写真用二成分現像剤を提供することである。
【００１２】
【課題を解決するための手段】
本発明は、磁性を有する粒子であるキャリア芯材および被覆材からなりキャリア芯材の外周を被覆する１層の被覆層を含むキャリアと、導電性を有する粒子径０．３０μｍの微細粒子である導電性微粉体を外添剤として含むトナーとを含み、前記キャリア芯材の重量に対する前記被覆材の重量が、百分率で８．０重量％であることを特徴とする電子写真用二成分現像剤である。
【００１３】
本発明に従えば、キャリア芯材の重量に対する被覆材の重量が百分率で８．０重量％となるように被覆材によってキャリア芯材を被覆することによって、現像槽内での摩擦磨耗に起因するキャリアの寿命低下を抑止し、キャリア芯材からの被覆材の耐剥離性を向上することができるので、キャリアすなわち二成分現像剤の耐久性を向上することができる。またトナーに導電性微粉体を外添剤として含ませることによって、高温高湿の条件下における帯電性の向上および安定化を図り、低帯電トナーおよび逆帯電トナーを減らすことができるので、トナー飛散および白地カブリを起こすことのない画像濃度の安定した画像を形成することができる。したがって、耐久性および環境特性に優れた電子写真用二成分現像剤を提供することが可能になる。さらに、導電性微粉体の粒子径は０．３０μｍである。導電性微粉体の粒子径が０．３０μｍ未満であっても二成分現像剤の環境特性の向上は実現可能であるけれども、導電性微粉体の粒子径を０．３０μｍにすることによって、帯電性を向上させる働きが一層強くなるので、粒子径が０．３０μｍ未満の場合に比べて少ない添加量によって二成分現像剤の環境特性の向上を実現することができ、対費用効果の改善が可能である。このことによって、粒子径が０．３０μｍ未満の導電性微粉体を用いた場合よりも少ない添加量で環境特性を向上させることができる。
【００１４】
また本発明は、前記導電性微粉体は、
トナーの重量に対する百分率で０．３０重量％以上、２．０重量％以下になるように外部添加されることを特徴とする。
【００１５】
本発明に従えば、導電性微粉体は、トナー重量に対する百分率で０．３０重量％以上、２．０重量％以下になるように外部添加される。トナーに導電性微粉体を適正な範囲に外部添加することによって、二成分現像剤の環境特性を向上するとともに、現像時において過剰の導電性微粉体が感光体ドラム表面を擦過することがないので、感光体ドラム表面の感光層の損耗を抑制することができる。
【００１８】
また本発明は、前記導電性微粉体は、マグネタイト（ＦｅＯ・Ｆｅ2Ｏ3）であることを特徴とする。
【００１９】
本発明に従えば、導電性微粉体はマグネタイトであり、マグネタイトは二成分現像剤の帯電量を安定させるのに好適な導電性を有し、安価かつ容易に入手することができるので、耐久性および環境特性に優れた電子写真用二成分現像剤を低い製造コストで実現可能である。
【００２０】
【発明の実施の形態】
本発明の実施の一形態である電子写真用二成分現像剤（以後、現像剤と略称する）は、磁性を有する粒子であるキャリア芯材および被覆材からなりキャリア芯材の外周を被覆する１層の被覆層を含むキャリアと、導電性を有する微細粒子である導電性微粉体を含むトナーとを含む。
【００２１】
キャリアは、キャリア芯材と、被覆材からなりキャリア芯材の外周を被覆する１層の被覆層とからなる。キャリア芯材は、たとえばフェライトなどの磁性粒子であり、画像形成装置の現像部に設けられる現像ロール内の磁気部材との相互作用によって形成される磁気ブラシの形状や、現像部内での現像剤の攪拌性を決定する。
【００２２】
被覆材は、たとえばフッ素系のポリマーであり、トナーへの帯電付与を行うとともに、被覆材の化学構造およびコーティング状態によって現像剤の帯電量、環境特性および耐久性などが決定される。キャリア芯材の重量に対する被覆材の重量は、百分率で５．０重量％を超えるように構成される。
【００２３】
被覆層のキャリア芯材に対する重量百分率が５．０重量％を超えるように限定されるのは、次の理由による。５．０重量％以下では、高速化および小型化された複写機などの画像形成装置で現像剤としてキャリアが使用されるとき、主として現像槽内での摩擦に起因する磨耗および剥離が生じやすく耐久寿命が短くなる。したがって、被覆材のキャリア芯材に対する重量百分率が５．０重量％を超える構成とした。
【００２４】
トナーは、トナー粒子と、トナー粒子に外部添加される導電性微粉体とからなる。トナー粒子は、少なくとも、トナーの主たる特性を決定する成分である結着樹脂、画像を着色して可視化する着色剤、オフセットを防止するワックスおよび現像剤の摩擦帯電性を制御する帯電制御剤を含有し、必要に応じてその他の添加剤を含有する。
【００２５】
結着樹脂としては、たとえばポリスチレン、スチレン−アクリル共重合体、スチレン−アクリロニトリル共重合体、スチレン−無水マレイン酸共重合体、スチレン−アクリル−無水マレイン酸共重合体、ポリ塩化ビニル、ポリオレフィン樹脂、エポキシ樹脂、シリコーン樹脂、ポリアミド樹脂、ポリウレタン樹脂、ウレタン変性ポリエステル樹脂、アクリル樹脂などがあり、これらの群から選ばれる１種が単独でまたは２種以上が混合されて使用される。また、前述した樹脂のブロック重合体またはグラフト重合体が使用される。さらに、樹脂は前述したものに限定されることなく分子量分布が前述した樹脂と同じである樹脂を使用することができる。
【００２６】
また結着樹脂は、ガラス転移点Ｔｇが４０℃以上、７０℃以下であるものが好ましい。４０℃未満のガラス転移点を有する結着樹脂は、画像形成装置内の温度が上昇したとき、画像形成装置内がガラス転移点以上となって溶融し、トナー同士の凝集が発生する可能性が高いからである。また７０℃を超えるガラス転移点を有する結着樹脂は、記録媒体への定着性能が低く結着樹脂として必要とされる機能を満たさないからである。
【００２７】
着色剤としては、たとえばカーボンブラック、鉄黒、合金アゾ染料などの油溶性染料および顔料などがある。着色剤は、結着樹脂１００重量部に対して１〜１０重量部添加することが好ましい。混練時における結着樹脂との分散性を良好にすることができるからである。
【００２８】
ワックスとしては、たとえばポリエチレン、ポリプロピレンおよびエチレン−プロピレン重合体などのポリオレフィン系ワックス群などがある。これらのうち少なくとも１種類のワックスを、結着樹脂１００重量部に対して１〜１０重量部添加することが好ましい。混練時における結着樹脂との分散性を良好にすることができるからである。
【００２９】
帯電制御剤には、正帯電性トナー用制御剤と負帯電性トナー用制御剤があり、正帯電性トナー用制御剤としては、たとえば四級アンモニウム化合物およびニグロシン系染料などがあり、負帯電性トナー用制御剤としては、アゾ系金属錯体およびカルボン酸金属錯体などがある。帯電制御剤は、結着樹脂１００重量部に対して０．１〜５重量部添加することが好ましい。混練時における結着樹脂との分散性が良好であり、この量で白地カブリなどの環境特性の低下を生じにくい電荷量に制御することができるからである。
【００３０】
また、前記結着樹脂、着色剤、ワックスおよび帯電制御剤に加え、トナーに磁性を与えトナーの摩擦帯電量の低下を防ぐ磁性微粉体を添加してもよい。磁性微粉体としては、鉄、コバルト、ニッケル、銅、マグネシウム、マンガン、アルミニウムおよびケイ素などの元素を含み、磁性を有する金属酸化物微粒子などからなる微粉体がある。
【００３１】
トナー粒子に外部添加される導電性微粉体としては、酸化チタン、マグネタイトおよびフェライトなどの金属物微粉体があり、これらの群から選ばれる１種または２種以上が用いられる。また前述した導電性微粉体の中でもマグネタイトが好適に用いられる。
【００３２】
さらに、これらの微粉体表面をジメチルジクロルシランおよびアミロシランなどのシランカップリング剤またはシリコーンオイルなどの処理剤によって処理し、もしくはフッ素含有成分などを付与して使用することができる。
【００３３】
前述の導電性微粉体は、トナーの重量に対する百分率で０．３０重量％以上、２．０重量％以下になるように外部添加される。導電性微粉体の外部添加する重量の範囲をトナーの重量に対する百分率で０．３０重量％以上、２．０重量％以下とした理由は、以下のようである。０．３０重量％以上、２．０重量％以下の範囲に外部添加することによって、現像剤の環境特性を向上するとともに、現像時において過剰のマグネタイトが感光体ドラム表面に擦過することがないので、感光体ドラム表面の感光層の損耗を抑制することができるからである。
【００３４】
また導電性微粉体の粒子径は０．３０μｍ以上である。粒子径を０．３０μｍ以上にすることによって、帯電性を向上させる働きが一層強くなるので、粒子径が０．３０μｍ未満の場合に比べて少ない添加量によって現像剤の環境特性の向上を実現することができ、対費用効果の改善が可能である。
【００３５】
また導電性微粉体として好ましくはマグネタイトが用いられる理由は以下のようである。マグネタイトは、現像剤の帯電量を安定させるのに好適な導電性を有し、安易かつ容易に入手することができるので、耐久性および環境特性に優れた現像剤を低い製造コストで実現可能であるからである。
【００３６】
（実施例）
以下本発明の実施例を説明する。トナー製造例は例示であって、これに限定されるものではない。
【００３７】
（参考例Ｉ）
参考例Ｉでは、キャリア芯材の重量に対する被覆材の重量の適正範囲について検証した。参考例Ｉでは、以下に示すようにトナーを製造した。結着樹脂１００重量部に対して、ワックスとしてポリエチレン（クラリアントジャパン社製：商品名ＰＥ１３０）を１重量部およびポリプロピレン（三井化学社製：商品名ＮＰ−５０５）を１．５重量部、帯電制御剤（保土ヶ谷化学工業社製：商品名Ｓ−３４）を１重量部、磁性微粉体としてマグネタイト（関東電化社製：商品名ＫＢＣ−１００）を１．５重量部、着色剤としてカーボンブラック（キャボット社製：商品名３３０Ｒ）を５重量部加え、スーパーミキサ（川田社製：商品名Ｖ−２０）によって十分混合し、得られた混合物を二軸混練機（池貝鉄工社製：商品名ＰＣＭ−３０）によって溶融混練した。得られた混練物をジェット式粉砕機（日本ニューマチック工業社製：商品名ＩＤＳ−２）によって粉砕し、その後分級して体積平均粒子径で約７．５μｍのトナー粒子を得た。トナー粒子１００重量部に対してシリカ微粒子（日本アエロジル社製：商品名Ｒ９７２）を０．３重量部外部添加しトナーを得た。
【００３８】
次にフェライトをキャリア芯材として用い、テトラフルオロエチレンを被覆材としてキャリア芯材を被覆した。このとき、キャリア芯材の重量に対する被覆材の重量が百分率で２．２重量％、４．１重量％、５．１重量％および８．０重量％となるように被覆した。得られたトナーと各キャリアとを混合し摩擦帯電させて現像剤を得た。ここで、キャリア芯材に対する被覆材の重量百分率が、２．２重量％、４．１重量％、５．１重量％および８．０重量％になるように被覆したキャリアを含む現像剤を試料番号ａ〜ｄと呼ぶ。
【００３９】
現像剤の性能評価は以下のように行なった。市販のモノクロ複写機（シャープ社製：商品名ＡＲ−４５０）を用いて、得られた４種の現像剤によって初期に印刷された画像の画像濃度と、印字率が５％である原稿を５枚間欠で１００，０００枚（以後、１００ｋ枚と示す）画像形成後に形成された画像の画像濃度とを比較した。画像濃度は、マクベス反射濃度計（マクベス社製：商品名ＲＤ−９１４）によって測定し、１００ｋ枚通紙後の画像濃度が１．３０未満の場合を不良（×と表記する）、１．３０以上、１．３２以下の場合を良（○と表記する）、１．３２を超える場合を優良（◎と表記する）として評価した。表１に測定結果および評価結果を示す。
【００４０】
【表１】
0003984077.tif 000002
【００４１】
キャリア芯材の重量に対する被覆材の重量が百分率で２．２重量％および４．１重量％である試料番号ａおよびｂの現像剤を用いて画像形成を行なった場合、１００ｋ枚印刷後の画像濃度が初期の画像濃度と比較して大きく低下していた。キャリア芯材の重量に対する被覆材の重量が百分率で５．１重量％および８．０重量％である試料番号ｃおよびｄ現像剤を用いて画像形成を行なった場合は、初期の画像濃度と１００ｋ枚通紙後の画像濃度とはほぼ同じ値であり、安定した画像を形成することができた。以上のように、５．０重量％を超える構成とすることによって、現像剤の寿命が長くなることが明らかとなった。
【００４２】
（実施例Ｉ）
実施例Ｉでは、参考例Ｉにおいて明らかにした耐久性に優れたキャリアを含む現像剤による環境特性を評価した。
【００４３】
（比較例１）
結着樹脂１００重量部に対して、ワックスとしてポリエチレン（クラリアントジャパン社製：商品名ＰＥ１３０）を１重量部およびポリプロピレン（三井化学社製：商品名ＮＰ−５０５）を１．５重量部、帯電制御剤（保土ヶ谷化学工業社製：Ｓ−３４）を１重量部、磁性微粉体としてマグネタイト（関東電化社製：商品名ＫＢＣ−１００）を１．５重量部、着色剤としてカーボンブラック（キャボット社製：商品名３３０Ｒ）を５重量部加え、スーパーミキサ（川田社製：商品名Ｖ−２０）を用いて混合し、得られた混合物を二軸混練機（池貝鉄工社製：商品名ＰＣＭ−３０）によって溶融混練した。得られた混練物をジェット式粉砕機（日本ニューマチック工業社製：商品名ＩＤＳ−２）によって粉砕し、その後分級して体積平均粒子径で約７．５μｍのトナー粒子を得た。トナー粒子１００重量部に対してシリカ微粒子（日本アエロジル社製：商品名Ｒ９７２）を０．３重量部、粒子径０．１３μｍであるマグネタイト（チタン工業社製）を０．３重量部（トナー重量に対する百分率で０．３０重量％）を外部添加し、トナーを得た。
【００４４】
つぎにフェライトをキャリア芯材として用い、テトラフルオロエチレンを被覆材として、キャリア芯材の重量に対する被覆材の重量が百分率で８．０重量％となるようにキャリア芯材を被覆した。得られたトナーとキャリアとを混合し摩擦帯電させて現像剤を得た。
【００４５】
（比較例２）
トナー粒子１００重量部に対するマグネタイトの外部添加量を０．５０重量部（トナー重量に対する百分率で０．５０重量％）にする以外は、比較例１と同じ処方で製造した現像剤。
【００４６】
（比較例３）
トナー粒子１００重量部に対するマグネタイトの外部添加量を１．０重量部（トナー重量に対する百分率で０．９９重量％）にする以外は、比較例１と同じ処方で製造した現像剤。
【００４７】
（比較例４）
トナー粒子１００重量部に対するマグネタイトの外部添加量を２．０重量部（トナー重量に対する百分率で２．０重量％）にする以外は、比較例１と同じ処方で製造した現像剤。
【００４８】
（実施例１）
粒子径が０．３０μｍであるマグネタイト（関東電化工業社製）を用いる以外は、比較例１と同じ処方で製造した現像剤。
【００４９】
（実施例２）
トナー粒子１００重量部に対するマグネタイトの外部添加量を０．５０重量部（トナー重量に対する百分率で０．５０重量％）にする以外は、実施例１と同じ処方で製造した現像剤。
【００５０】
（実施例３）
トナー粒子１００重量部に対するマグネタイトの外部添加量を２．０重量部（トナーの重量に対する百分率で２．０重量％）にする以外は、実施例１と同じ処方で製造した現像剤。
【００５１】
（比較例５）
参考例Ｉにおける試料番号ｄの現像剤。
【００５２】
（比較例６）
トナー粒子１００重量部に対してマグネタイトの外部添加量を０．１重量部（トナー重量に対する百分率で０．１０重量％）にする以外は、比較例１と同じ処方で製造した現像剤。
【００５３】
（比較例７）
トナー粒子１００重量部に対してマグネタイトの外部添加量を０．２重量部（トナー重量に対する百分率で０．２０重量％）にする以外は、比較例１と同じ処方で製造した現像剤。
【００５４】
（比較例８）
トナー粒子１００重量部に対してマグネタイトの外部添加量を２．１重量部（トナー重量に対する百分率で２．１重量％）にする以外は、比較例１と同じ処方で製造した現像剤。
【００５５】
（比較例９）
トナー粒子１００重量部に対してマグネタイトの外部添加量を０．２重量部（トナー重量に対する百分率で０．２０重量％）にする以外は、実施例１と同じ処方で製造した現像剤。
【００５６】
環境特性の評価は以下のように行なった。市販のモノクロ複写機（シャープ社製：ＡＲ−４５０）を用いて高温高湿環境（温度：３５℃、湿度８０％）下で前記現像剤を画像形成装置に備わる現像部に供給後、１７時間放置した。１７時間放置した後、画像形成を行ない形成された画像の白地カブリを示すカブリ濃度を測定し、カブリ濃度に基づいて環境特性を評価した。カブリ濃度とともに、現像剤中のトナー濃度の上昇はトナー飛散要因となるため、その指標であるトナー補給時間を計測した。
【００５７】
現像剤を１７時間放置後に形成した画像のカブリ濃度を白度計（日本電色工業社製：ハンター白度計）によって測定した。カブリ濃度の値が０．５未満を優良（◎と表記する）、０．５以上、１．０未満を良（○と表記する）、１．０以上、１．５未満を可（△と表記する）、１．５以上を不良（×と表記する）とした。
【００５８】
総合評価は、環境特性の評価結果およびトナーと感光体ドラム表面との摩擦によって感光体ドラム表面の有機導電体層の厚みが減少する量（以後、膜べり量と呼ぶ）の評価結果によって行った。膜べり量は、フィッシャースコープＭＭＳ（フィッシャー社製）によって測定した、評価基準は、モノクロ複写機ＡＲ−４５０における感光体ドラムライフが５０ｋ枚であるので、ライフを充分に超える８０ｋ枚以上のコピーが可能であるときを優良（◎と表記する）、５０ｋ枚以上、８０ｋ枚未満のコピーが可能であるときを良（○と表記する）、４０ｋ枚以上、５０ｋ枚未満のコピーが可能であるときを可（△と表記する）、４０ｋ枚未満のコピーが可能であるときを不良（×と表記する）とした。
表２に測定結果および評価結果を示す。
【００５９】
【表２】
0003984077.tif 000003
【００６０】
実施例１〜３および比較例１〜７および９とから判るように、マグネタイトを０．３重量％以上添加したとき、環境特性の改善が見られた。一方、比較例８の２．１重量％のとき、感光体ドラムの膜減り量が著しく増加した。さらに比較例８では、感光体ドラム表面にトナー成分が広範囲に付着した状態であるいわゆるフィルミングを発生した。
【００６１】
実施例１と比較例１との比較から明らかなように、マグネタイトの添加量が同じ場合には、マグネタイトの粒子径の大きい方実施例１の方が、そのカブリ濃度が小さく環境特性に優れる。また実施例２と比較例３および４との比較から明らかなように、マグネタイト粒子径が大きく添加量の少ない実施例２の方が、マグネタイト粒子径が小さく添加量の多い比較例３および４よりも、そのカブリ濃度が小さく環境特性に優れる。
【００６２】
以上のように、キャリア芯材に対する被覆材の重量百分率を５．０重量％を超えるように添加し、マグネタイトの外部添加量をトナー重量に対して０．３０重量％以上、２．０重量％以下とすることによって、耐久性と環境特性および耐膜べり性とに優れた二成分現像剤が得られた。なお、マグネタイトの粒子径を０．３０μｍ以上とすることによって、少量の外部添加によって良好な環境特性が得られた。
【００６３】
【発明の効果】
以上のように本発明によれば、キャリア芯材の重量に対する被覆材の重量が百分率で８．０重量％となるように被覆材によってキャリア芯材を被覆することによって、現像槽内での摩擦磨耗に起因するキャリアの寿命低下を抑止し、キャリア芯材からの被覆材の耐剥離性を向上することができるので、二成分現像剤の耐久性を向上することができる。またトナーに粒子径０．３０μｍの微細粒子である導電性微粉体を外添剤として含ませることによって、高温高湿の条件下における帯電性の向上および安定化を図り、低帯電トナーおよび逆帯電トナーを減らすことができるので、トナー飛散および白地カブリを起こすことのない画像濃度の安定した画像を形成することができる。したがって、耐久性および環境特性に優れた電子写真用二成分現像剤を提供することが可能になる。また導電性微粉体の粒子径を０．３０μｍにすることによって、粒子径が０．３０μｍ未満の場合に比べて少ない添加量によって二成分現像剤の環境特性の向上を実現することができ、対費用効果の改善が可能である。
【００６４】
また本発明によれば、トナーに導電性微粉体を適正な範囲に外部添加することによって、二成分現像剤の環境特性を向上するとともに、感光体ドラム表面の感光層の損耗を抑制することができる。
【００６６】
また本発明によれば、マグネタイトは二成分現像剤の帯電量を安定させるのに好適な導電性を有し、安価かつ容易に入手することができるので、耐久性および環境特性に優れた電子写真用二成分現像剤を低い製造コストで実現可能である。
【図面の簡単な説明】
【図１】二成分現像剤１の構成を簡略化して示す概略断面図である。
【符号の説明】
１  二成分現像剤
２  トナー
３  キャリア
４  トナー粒子
５  微粉体
６  キャリア芯材
７  被覆材
【図１】
0003984077.tif 000004